非接触型ICタグと、前記非接触型ICタグを内部に収めて気密に封止された第一の容器と、前記第一の容器を内部に収める第二の容器と、を備え、前記第一の容器は、ガラス、ガラスセラミックスおよびセラミックスの群から選ばれた一つの材料からなり、前記非接触型ICタグと前記第一の容器の間に第一の空隙が設けられており、前記第一の空隙は大気圧より減圧されており、前記第二の容器は、耐熱樹脂からなり、前記第一の容器と前記第二の容器の間に第二の空隙が設けられていることを特徴とする、耐熱ICタグ。非接触型ICタグと、前記非接触型ICタグを内部に収めて気密に封止された第一の容器と、前記第一の容器を内部に収める第二の容器と、を備え、前記第一の容器は、ガラス、ガラスセラミックスおよびセラミックスの群から選ばれた一つの材料からなり、前記非接触型ICタグと前記第一の容器の間に第一の空隙が設けられており、前記第一の空隙の少なくとも前記非接触ICタグの周辺には連続気泡を有する第一の断熱材が充填されており、前記第二の容器は、耐熱樹脂からなり、前記第一の容器と前記第二の容器の間に第二の空隙が設けられていることを特徴とする、耐熱ICタグ。前記第一の空隙が、大気圧より減圧されていることを特徴とする、請求項2に記載の耐熱ICタグ。前記第一の容器が、ガラス材料からなることを特徴とする、請求項1ないし3に記載の耐熱ICタグ。前記第二の空隙に、第二の断熱材が充填されていることを特徴とする、請求項1ないし4に記載の耐熱ICタグ。本発明によって解決しようとする課題は、ICタグを取り付ける製品の製造工程において、ICタグに高い耐薬品性と高い耐熱性および耐衝撃性が求められる場合にも、そのような用途に適用可能な耐熱ICタグを提供することである。本発明の耐熱ICタグは、非接触型ICタグと、前記非接触型ICタグを内部に収めて気密に封止された第一の容器と、前記第一の容器を内部に収める第二の容器と、を備え、前記第一の容器は、ガラス、ガラスセラミックスおよびセラミックスの群から選ばれた一つの材料からなり、前記非接触型ICタグと前記第一の容器の間に第一の空隙が設けられており、前記第一の空隙は大気圧より減圧されており、前記第二の容器は、耐熱樹脂からなり、前記第一の容器と前記第二の容器の間に第二の空隙が設けられていることを特徴とする。ここで、前記非接触型ICタグは保持部材に固定され、さらに前記保持部材が前記第一の容器内部に固定されることとなる。このとき、熱膨張率を適合させるため、前記保持部材は前記第一の容器と同じ材質からなることが好ましい。また、固定の方法は、耐熱性を有する接着剤を用いて直接に接着する方法や、予め第一の容器内部に固定用の別の部材を接着ないし成型した上でそこに前記保持部材を接着する方法が使用できる。前記耐熱性を有する接着剤としては、市販の耐熱無機接着剤例えばアルミナなどの無機成分を含む無機ポリマーを仮焼して用いるものやガラスフリットが使用できる。また本発明の耐熱ICタグは、非接触型ICタグと、前記非接触型ICタグを内部に収めて気密に封止された第一の容器と、前記第一の容器を内部に収める第二の容器と、を備え、前記第一の容器は、ガラス、ガラスセラミックスおよびセラミックスの群から選ばれた一つの材料からなり、前記非接触型ICタグと前記第一の容器の間に第一の空隙が設けられており、前記第一の空隙の少なくとも前記非接触型ICタグの周辺には連続気泡を有する第一の断熱材が充填されており、前記第二の容器は、耐熱樹脂からなり、前記第一の容器と前記第二の容器の間に第二の空隙が設けられていることを特徴とする。さらに、第一の断熱材が充填されている前記第一の空隙を大気圧より減圧すると、前記非接触ICタグへの伝熱がさらに小さくなって耐熱ICタグの耐熱性が向上するという利点がある。前記第一の容器は、ガラス、ガラスセラミックスおよびセラミックスから選ばれた一つの材料からなり、かつその中に前記非接触型ICタグを収めた状態で気密に封止されているから、洗浄工程などにおいて薬液などの液体を透過せず、かつこれらの材料は耐熱性に加えてICタグの通信を阻害しない程度の絶縁性を有するので、耐熱ICタグを構成するために適している。また、前記非接触型ICタグと前記第一の容器の間に第一の空隙が設けられており、かつ前記第一の空隙の少なくとも前記非接触ICタグの周辺には連続気泡を有する第一の断熱材が充填されている構成に起因して、前記非接触型ICタグが高温暴露や熱衝撃では破損することがない。ここで、前記第一の断熱材は、例えばガラス繊維からなる織布または不織布をもちいると、断熱性のほか耐衝撃性も向上して好ましい。さらに、前記第二の容器が耐熱樹脂で構成されているため、前記第一の容器が熱衝撃や外力に起因して破損することがない。また、前記第一の容器を構成する材料がガラス材料であると、切断加工や溶融融着加工が容易であるため、耐熱ICタグを製造することが容易になるという利点がある。また、前記第二の空隙にも断熱材が充填されていると、第一の容器の受ける熱衝撃が緩和され、かつ、外力による衝撃に対しても第一の容器が保護されるから、耐熱ICタグの耐衝撃性がさらに向上するという利点がある。本発明の耐熱ICタグは、薬液などの透過性が無いガラス材料等で第一の容器を構成しているので、ICタグを取り付ける製品の製造プロセスにおいて薬品洗浄槽やメッキ槽などの液槽に製品を浸漬する際に、ICタグ内部への液体の侵入を防止できる。さらにICタグと第一の容器との間の空隙を、真空とするかまたは少なくともその一部を連続気泡を有する断熱材で充填することにより、断熱性を付与するとともに第一の容器や断熱材の内部に残存する気体の膨張によるICタグの破損を防止できる。さらに、少なくとも非接触タグの近傍に連続気泡を有する断熱材を充填した後に、第一の容器の内部を排気減圧して、耐熱ICタグの内部を真空状態にすることによって、より耐熱性を向上させることができる。またさらに、耐熱性を有する樹脂材料からなる第二の容器が第一の容器を保護しているため、耐熱ICタグが高温から急冷されるような使用状況においても、第一の容器が大きな熱衝撃を受けることがなく、また外力による衝撃に対しても第二の容器が第一の容器を保護するために、本発明の耐熱ICタグは高い耐衝撃性を有するものとなっている。非接触型ICタグに耐薬品性、耐熱性および耐衝撃性を同時に付与するという目的を、前記非接触型ICタグを、第一の容器の内部を大気圧より減圧するかまたな少なくとも前記非接触ICタグの周辺を断熱材で充填して、ガラス、ガラスセラミックスおよびセラミックスの群から選ばれた一つの材料からなる前記第一の容器に収めて封止した後に耐熱樹脂からなる前記第二の容器に収めることにより、非接触型ICタグの性能を損なわずに実現した。さらに、少なくとも非接触タグの近傍に連続気泡を有する断熱材を充填した後に、ガラス材料からなる保護層の内部を排気して、耐熱ICタグの内部を真空状態にすることによって、より耐熱性を向上させることができる。本発明の耐熱ICタグを構成する前記第一の容器は、石英ガラス、ホウ珪酸ガラス、アルミノホウ珪酸ガラス等の耐熱性ガラスや、ガラスセラミックス、セラミックスからなる容器として構成できる。前記容器の形状は特に限定されるものではないが、強度と取扱いの容易さから円筒状、角柱状等の形状が好ましく用いられる。本発明の耐熱ICタグを構成する前記第一の断熱材は、真空または前記容器の内部に充填されたセラミックウール、ガラスウール、ロックウールなどの無機繊維体や、レンガ、セラミックス形成体などの耐火断熱材であって、独立気泡を含まず液体や気体を透過する性質を有する断熱材であるものが好ましく用いられる。本発明の耐熱ICタグを構成する前記第二の容器は、フェノール系樹脂、ポリイミド系樹脂、ポリアミド系樹脂などの耐熱樹脂からなる容器として構成できる。前記容器の形状は特に限定されるものではないが、強度と取扱いの容易さから円筒状、角柱状等の形状が好ましく用いられる。本発明の耐熱ICタグを構成する前記第二の断熱材は、第一の断熱材と同様に真空または前記容器の内部に充填されたセラミックウール、ガラスウール、ロックウールなどの無機繊維体や、レンガ、セラミックス形成体などの耐火断熱材であって、独立気泡を含まず液体や気体を透過する性質を有する断熱材であるものが好ましく用いられるほか、第二の容器同様に耐熱性の樹脂材料からなる繊維材料、フィルム材料からなるものを用いることもできる。図1は、本発明の一実施例の概略図であって、ICチップ2とアンテナ3を備えた非接触型ICタグをホウ珪酸ガラスからなる第一の容器4に収め、その後にセラミックウールからなる断熱材5を容器4内部に充填して減圧封止した後に、さらにポリイミド系耐熱樹脂からなる第二の容器6に格納した構造を有する耐熱ICタグを示す。またICタグのアンテナと円筒形容器の方位関係を変更した構造の例を図2に示す。実施例1の耐熱ICタグは、以下のように作成した。外径24mm、内径22mmのホウ珪酸ガラス管の片端を封じ切りした後に切断した。その中に非接触型ICタグを納め、さらにガラス管と前記ICタグの間の空隙にロックウールを1.3g見かけ体積8.2ml充填した。次に開放端側から前記ホウ珪酸ガラス管の内部を真空排気し、真空度0.5Pa以下まで減圧した後に開放端側を加熱し、容器部分が高さ26mmになるように封じ切りして密封した。さらに、封じ切りした前記ホウ珪酸ガラス管を、ガラス繊維不織布でくるんで外径28mm、内径26mmのポリイミド樹脂からなる容器に収めて封止した。実施例1の耐熱ICタグの耐熱性を評価するために、前記耐熱タグを表1に示す温度、時間の条件で電気炉中に保持した後に取り出した。大気中に放置して常温まで冷却した後に、リーダを用いて使用可能か否かを評価した。結果は表1に記載のとおりであり、○印は動作したことを示し、×印は動作しなかったことを意味する。450°Cで30分間の高温保持を行った後でもICタグとして使用可能であることが確認された。前記ホウ珪酸ガラス管を空隙を保つように前記ポリイミド樹脂容器に固定して収めた耐熱ICタグも、同様に良好な耐熱性を示した。図3は、本発明の別の一実施例の概略図である。本実施例においては、セラミックウールからなる断熱材5の充填量を0.7g見かけ体積4.4mlとし、ICチップ2がセラミックウールからなる断熱材5のほぼ中央に位置するようにした他は、実施例1と同様にして耐熱ICタグを作成した。実施例2の耐熱ICタグの耐熱性について、実施例1と同様に評価したところ、実施例1と同様の結果が得られた。図4は、本発明の別の一実施例の概略図であって、ICチップ2とアンテナ3を備えた非接触型ICタグを保持部材に固定してホウ珪酸ガラスからなる第一の容器4に収めて減圧封止した後に、さらにポリイミド系耐熱樹脂からなる第二の容器6に格納した構造を有する耐熱ICタグを示す。実施例1の耐熱ICタグは、以下のように作成した。外径24mm、内径22mmのホウ珪酸ガラス管の片端を封じ切りした後に切断した。次いで、同じ素材であるホウ珪酸ガラスからなる板状部材に耐熱接着剤東亞合成株式会社製アロンセラミック登録商標Dを用いて非接触ICタグのアンテナ部分を接着したものをその中に納め、前記保持部材を前記ガラス管の内部に同様に接着固定した。このときの仮焼温度は150°Cであった。次に開放端側から前記ホウ珪酸ガラス管の内部を真空排気し、真空度0.5Pa以下まで減圧した後に開放端側を加熱し、容器部分が高さ26mmになるように封じ切りして密封した。さらに、封じ切りした前記ホウ珪酸ガラス管を、ガラス繊維不織布で包んで外径28mm、内径26mmのポリイミド樹脂からなる容器に収めて封止した。実施例3の耐熱ICタグの耐熱性について、実施例1と同様に評価したところ、実施例1と同様の結果が得られた。実施例1の耐熱ICタグ10個を用意し、実際の使用を想定して1mの高さからコンクリート製の床に落下させて容器の破損有無を確認したところ、10個のうち破損したものはなかった。比較のため前記ポリイミド樹脂容器のないもの前記ホウ珪酸ガラス管を落下させたところ、10個のうち6個が破損した。